L'invention concerne une composition de revêtement diélectrique convenant au revêtement de composants éLectriques tels que, par exemple, les résistances en film mince comme celles décrites dans les brevets des E.U.A. n 2 564 706, 2 564 707 et 2 934 736. Il est connu dans la technique anterieure de reve- tir d'une couche protectrice des composants électriques tels que des résistances en film mince. Toutefois, un inconvénient de la technique antérieure est que ces revêtements protecteurs nécessi- tent des temps de durcissement relativement longs et que, dans le cas des résistances en film mince, on observe une derive ou modification notable de résistance pendant 11 application et le durcissement de ces rev8tements. aela augmente notablement le coût de la fabrication de ces composants et permet un rendement relativement faible de composants présentant les caractéristiques désirée. Les buts de l'invention sont de fournir une composition de revêtement diélectrique convenant au revêtement de composants électriques, gui durcisse rapidement, donne une drive minimale de résistance, soit économique, et surmonte les inconvenients ci-dessus. De façon générale, selon l'invention, on propose une composition de revêtement diélectrique convenant au revêtement de composants électriques, caractérisée en ce quelle comprend environ 83,0 à 93,5 % en poids d'une résine de polybutadiène qui a un poids moléculaire de 750 à 14 000 environ, une concentration d'au moins 75 % de groupes vinyle lateraux et répond à la structure moléculaire :: et environ 6,5 à 17,0 % en poids d'au moins un catalyseur choisi parmi l' &alpha;, &alpha;'-bis-(t-butylperoxy)-diisopropylbenzène, le peroxyde de dicumyle, le peroxyde de benzoyle dans du phosphate de tricrésyle, le peroxyde de lauroyle, et l'hydroperoxyde de cumènee t'autres buts, particularités et avantages de l'invention apparaîtront à l'homme de l'art à la lecture de la description détaillée ci-après qui illustre, à titre d'exemple, les modes d'exécution préférés de l'invention. Pour plus de simplicité, on décrira Invention à propos du revêtement d'une résistance en film mince à base d'oxyde d'étain et/ou d-'antimoine sur un substrat de verre ou de céramique, mais l'invention n'est aucunement limitée à une telle application. les résines de polybutaniène qui conviennent comme matière de base des compositions de revêtement de l'invention sont les résines ou lez mélanges de résine ayant un poids moléculaire de 750 à 14-000, une concentration d'au moins 75 % de groupes vinyle latéraux et répondant à la structure moléculaire fondamentale indiquée plus haut. Une résine de polybutadiène particulièrement appropriée est la "Hystl 1000" fabriquée par Hystl Development Company, Redondo Beach, Californie, E.U.A Cette résine a un poids moléculaire d'environ 1000.D'autres résines de polybutadiène qui conviennent sont les "Hystl B-2000" (poids moléculaire d'environ 2000) et "Hystl B-3900" du même fabricant, la "Ricon 150" de The Richardson Company, Melrose Park, Illinois, E.U.A., d'un poids moléculaire d'environ 2000-, et les "Sirestone PD-702", d'un poids moléculaire d'environ 10 000 et "Firestone PD-703" d'un poids moléculaire supérieur à 10 000 environ, fabriqué par la Firestone Synthétic Rubber and Latex Compagny, Akron, Ohio, E.U.A. Un catalyseur particulièrement approprié à la résine de polybutadiène est 1' q, &alpha;'-bis-(t-butylperoxy)-diisopropylbenzène. Ce catalyseur est vendu sous la désignation commerciale "Vul-Cup R" par Hercules, Inc., Franklin, Virginie, E.U.A.D'autres catalyseurs appropriés du type peroxyde sont le peroxyde de dicumyle, vendu sous la désignation "Di-Oup R" par Hercules, Inc., Wilmington, Delaware, E.U.A., le peroxyde de benzoyle dans du phosphate de tricrésyle, le peroxyde de lauroyle et l'hydroperoxyde de cumène. Exemple 1 A titre d'exemple typique de l'invention, pour pré- parer une composition de revêtement, on chauffe 100 parties en poids de résine de polybutadiène "Rystl B-1000" à environ 60 C. On ajoute 15 parties en poids d' , &alpha;'-bis-(t-butylperoxy)-diisopro- pylbenzène et on agite doucement le mélange obtenu jusqu'à ce qu'il soit homogène. On applique alors ce revêtement sur une résistance à base d'oxydes d'étain et d'antimoine sur un substrat de verre, par pulvérisation ou au rouleau, d'une façon connue Cn soumet alors la résistance revêtue à une température d'environ 250 C pendant 90 secondes.On trouve que cette composition de revee- ment peut être durcie encore plus rapidement, c'est-à-dire en 40 secondes environ à une température plus élevée, dtenviron 3000C, mais il faut veiller à ce que cette température élevée ne soit pas par ailleurs nuisible au composant électrique à revêtir On a trouvé que cette composition de revêtement et le durcissement ci-dessus diminuent fortement la dérive des résistances revêtues. La sélection de résistances ayant la valeur désirée est portée de moins de 35 ss à plus de 90 fie Le tableau suivant indique divers autres exemples de la composition de revêtement selon l'invention. Exem- Résine de % en poids % en poids Tempéra- Temps de Tempéraple polybuta- de résine Catalyseur de cataly- ture de durcisse- ture de diène seur revêtement ment, durcisseà l'appli- secondes ment, C cation, C 2 "Hystl B-1000" 85,5 &alpha;,&alpha;'-bis-(t-butylperoxy)diisopropylbenzène 8,5 50 60 270 peroxyde de dicumyle 6,0 3 "Hystl B-1000" 43,5 &alpha;,&alpha;'-bis-(t-butylperoxy)diisopropylbenzène 13,0 50 60 275 "Hystl B-2000" 43,5 4 "Hystl B-1000" 54,5 peroxyde de dicumyle 4,5 55 65 270 "Ricon 150" 36,5 &alpha;,&alpha;'-bis-(t-butylperoxy)diisopropylbenzène 4,5 5 "Hystl B-1000" 34,8 &alpha;,&alpha;'-bis-(t-butylperoxy)diisopropylbenzène 8,7 55 70 275 "Ricon 150" 34,8 peroxyde de dicumyle 4,3 "Hystl B-2000" 17,4 6 "Hystl B-1000" 93,0 &alpha;,&alpha;'-bis-(t-butylperoxy)diisopropylbenzène 7,0 60 100 275 7 "Hystl B-1000" 56,0 &alpha;,&alpha; ;'-bis-(t-butylperoxy)diisopropylbenzène 8,0 60 55 300 "Firestone PD-702" 32,0 peroxyde de dicumyle 4,0 8 "Hystl B-1000" 50,0 peroxyde de dicumyle 10,0 50 70 275 "Hystl B-2000" 20,0 "Firestone PD-702" 20,0 9 "Hystl B-1000" 91,0 &alpha;,&alpha;'-bis-(t-butylperoxy)diisopropylbenzène 9,0 50 50 285 10 "Hystl B-1000" 44,0 &alpha;,&alpha;'-bis-(t-butylperoxy)diisopropylbenzène 7,0 55 60 280 "Hystl B-2000" 44,0 peroxyde de dicumyle 5,0 il faut noter que lon peut ajouter à toutes les compositions ci-dessus des pigments, charges, agents d'allongement et additifs spéciaux désirables et appropriés. On peut aussi anou- ter à ces compositions des inhibiteurs tels que l'hydroquinone si une duree de vie, prolongée au stockage, est requise. REVENDICATIONS le Composition de revetement diélectrique convenant au revêtement de composants électriques, caractérisée en ce qu'elle comprend environ 83,0 à 93,5 % en poids d'une résine de polybutadiène qui a un poids moléculaire de 750 à 14 000 environ, une concentration d'au moins 75 % de groupes vinyle latéraux et répond à la structure moléculaire et environ 6,5 à 17,0 % en poids d'au moins un catalyseur choisi parmi l'&alpha;,&alpha;;'-bis-(t-butylperoxy)-diisopropylbenzène, le peroxyde de dicumyle, le peroxyde de benzoyle dans du phosphate de tricrésyle, le peroxyde de lauroyle, et l'hydroperroxyde de cumènee 2. Composition selon la revendication 1, caractérisée en ce que le catalyseur est présent à raison d'environ i5 % en poids 3. Composition selon la revendication 1, caractérisée en ce que la résine de polybutadiène a un poids moléculaire d'environ 1000 et le catalyseur est l'&alpha;,&alpha;-bis-(t-butylperoxy)- diisopropylbenzène. 4. Composant électrique revêtu d'une composition diélectrique selon l'une quelconque des revendications 1 à 3. 50 Composant selon la revendication 4, caractérisé en ce qu'il a été soumis après l'application du revêtement à une température désirée prédéterminée pendant un laps de temps prescrit pour durcir le revetement. 6. Composant selon l'une quelconque des revendications 4 et 5, caract@risé en ce qu'il est une résistance électrique. 70 Composant selon l'une quelconque des revendications 4 et 5, caractérisé en ce qu'il est une résistance electrique comportant, sur un substrat diélectrique, un revtternent qui contient de l'oxyde d'étain.